СПОСОБ ВВЕДЕНИЯ ЭЛЕКТРОПРОВОДЯЩЕГО МАТЕРИАЛА В ФОРМЕ НАНОЧАСТИЦ В ЭЛЕКТРОПРОВОДЯЩУЮ СШИТУЮ ПОЛИМЕРНУЮ МЕМБРАНУ

1. Способ введения электропроводящего материала в форме наночастиц в поверхностный слой электропроводящего сшитого полимера, включающий стадии:
погружение электропроводящего сшитого полимера в первую среду, и
последующее погружение электропроводящего сшитого полимера во вторую среду; где
первая среда содержит электропроводящий материал в форме наночастиц, диспергированных в неводной полярной жидкости, и
вторая среда содержит водную жидкость.
1. Способ по п. 1, дополнительно включающий стадию гидратации электропроводящего сшитого полимера перед стадией погружения электропроводящего сшитого полимера в первую среду.
2. Способ по п. 1 или 2, отличающийся тем, что электропроводящий материал в форме наночастиц представляет собой электропроводящий углерод, оксид переходного металла или их комбинации.
2
2
2
2
3
2
2
5
2
2
3. Способ по п. 3, отличающийся тем, что оксид переходного металла представляет собой MnO, MnO, NaMnO, ZnO, FeO, MoS,VO, RuO, IrO или их комбинации.
4. Способ по п. 3 или 4, отличающийся тем, что электропроводящий углерод находится в форме порошка активированного угля, порошкового графита, порошкового графена, порошкового графана, порошковых углеродных нанотрубок или их комбинаций.
5. Способ по любому из предыдущих пунктов, отличающийся тем, что электропроводящий материал в форме наночастиц состоит из частиц с соотношением сторон от 2:1 до 100:1.
6. Способ по любому из предыдущих пунктов, отличающийся тем, что неводная полярная жидкость первой среды представляет собой метанол, этанол, пропанол, бутанол или их смеси.
7. Способ по любому из предыдущих пунктов, отличающийся тем, что водная жидкость второй среды представляет собой дистиллированную деионизированную воду, физиологический раствор, концентрированный водный раствор соли, водный раствор кислоты или водный раствор щелочи.
8. Способ по любому из предшествующих пунктов, отличающийся тем, что электропроводящий сшитый полимер является гидрофильным.
9. Способ по любому из предшествующих пунктов, отличающийся тем, что электропроводящий сшитый полимер получают путем полимеризации полимеризационной смеси, где полимеризационная смесь содержит по меньшей мере один гидрофобный мономер, по меньшей мере один гидрофильный мономер и по меньшей мере один сшивающий агент, полимеризационная смесь дополнительно содержит один или другой из: по меньшей мере, один электропроводящий полимер, или по меньшей мере одну аминокислоту.
10. Способ по п. 10, отличающийся тем, что электропроводящий сшитый полимер получают путем полимеризации полимеризационной смеси, где полимеризационная смесь содержит по меньшей мере один гидрофобный мономер, по меньшей мере один гидрофильный мономер, по меньшей мере один электропроводящий полимер и по меньшей мере один сшивающий агент.
11. Способ по п. 11, отличающийся тем, что по меньшей мере один электропроводящий полимер выбран из полиэтилендиокситиофена:полистиролсульфоната, полипиррола, полианилина, полиацетилена или их комбинации.
12. Способ по п. 10, отличающийся тем, что электропроводящий сшитый полимер получают путем полимеризации полимеризационной смеси, где полимеризационная смесь содержит по меньшей мере один гидрофобный мономер, по меньшей мере один гидрофильный мономер, по меньшей мере одну аминокислоту и по меньшей мере один сшивающий агент.
13. Способ по п. 13, отличающийся тем, что по меньшей мере одна аминокислота выбрана из фенилаланина, триптофана, гистидина, этилендиаминтетрауксусной кислоты (ЭДТА) и тирозина или их комбинации.
14. Способ по любому из пп. 10-14, отличающийся тем, что по меньшей мере один гидрофобный мономер выбран из метилметакрилата, аллилметакрилата, акрилонитрила, метакрилоксипропилтрис(триметилсилокси)силана, 2,2,2-трифторэтилметакрилата или их комбинации.
15. Способ по любому из пп. 10-15, отличающийся тем, что по меньшей мере один гидрофильный мономер выбран из метакриловой кислоты, 2-гидроксиэтилметакрилата, этилакрилата, винилпирролидона, метилового эфира пропеновой кислоты, монометакрилоилоксиэтилфталата, сульфатоэтилметакрилата аммония, поливинилового спирта или их комбинации.
16. Способ по любому из пп. 10-16, отличающийся тем, что по меньшей мере один сшивающий агент представляет собой аллилметакрилат, диметакрилат этиленгликоля или их комбинации.
17. Способ по любому из пп. 10-17, отличающийся тем, что полимеризацию проводят под действием теплового, УФ или гамма-излучения.
18. Способ по любому из предшествующих пунктов, отличающийся тем, что электропроводящий материал в форме наночастиц интегрирован как в верхний поверхностный слой, так и в нижний поверхностный слой электропроводящего сшитого полимера.
19. Способ получения суперконденсатора, включающий стадии:
введение электропроводящего материала в форме наночастиц в поверхностный слой электропроводящего сшитого полимера с использованием способа по любому из пп. 1-19;
размещение полимера между двумя электродами.
1. Электропроводящий сшитый полимер, содержащий электропроводящий материал в форме наночастиц, интегрированный в поверхностный слой, получаемый с помощью способа по любому из пп. 1-19.
2. Электропроводящий сшитый полимер, содержащий электропроводящий материал в форме наночастиц, интегрированный в поверхностный слой.
3. Электропроводящий сшитый полимер по п. 21 или 22, отличающийся тем, что электропроводящий материал в форме наночастиц представляет собой электропроводящий углерод, оксид переходного металла или их комбинации.
2
2
2
2
3
2
2
5
2
2
4. Электропроводящий сшитый полимер по п. 23, отличающийся тем, что оксид переходного металла представляет собой MnO, MnO, NaMnO; ZnO; FeO; MoS,VO, RuO, IrO или их комбинации.
5. Электропроводящий сшитый полимер по п. 23 или 24, отличающийся тем, что  электропроводящий углерод находится в форме порошкового активированного угля, порошкового графита, порошкового графена, порошкового графана, порошковых углеродных нанотрубок или их комбинаций.
6. Электропроводящий сшитый полимер по любому из пп. 21-25, отличающийся тем, что электропроводящий материал в форме наночастиц состоит из частиц с соотношением сторон от 2:1 до 100:1.
7. Применение полимера по любому из пп. 21-26 в суперконденсаторе.
8. Суперконденсатор, содержащий два электрода и полимер по любому из пп. 21-26, расположенный между ними.